(57)【要約】【課題】通気性を大きくすることができ、積層構成が簡単で製造が容易な、印刷層が表面に露出しない乾燥剤を包装するのに適した通気性のある乾燥剤用包装材を提供することにある。【解決手段】ナイロンからなる通気性基材層と印刷層と通気性接着剤層と熱接着性不織布層とが順に積層された構成からなることを特徴とする乾燥剤用包装材であり、また、前記通気性接着剤層が酢酸ビニル含有率が６〜３０重量％のエチレン−酢酸ビニル共重合体の熱溶融押出層であることを特徴とする乾燥剤用包装材である。【選択図】　　　　図１
2004042034.tif 000002
【特許請求の範囲】
【請求項１】
ナイロンからなる通気性基材層と印刷層と通気性接着剤層と熱接着性不織布層とが順に積層された構成からなることを特徴とする乾燥剤用包装材。
【請求項２】
前記通気性接着剤層が酢酸ビニル含有率が６〜３０重量％のエチレン−酢酸ビニル共重合体の熱溶融押出層であることを特徴とする請求項１記載の乾燥剤用包装材。
【請求項３】
前記通気性接着剤層が部分接着剤層ないしは塗布量が１〜１０ｇ／ｍ２のベタ接着剤層であることを特徴とする請求項１記載の乾燥剤用包装材。
【発明の詳細な説明】
【０００１】
【発明の属する技術分野】
本発明は乾燥剤を包装するのに適した通気性のある乾燥剤用包装材に関する。
【０００２】
【従来の技術】
従来、乾燥剤の包装に適した、印刷層が表面に露出しない構成の通気性包装材としては、例えば、特開平１０−８６２９３号公報に記載されているような、３０〜４２ｇ／ｍ２の紙層の内面に印刷層を形成しその印刷面に酢酸ビニル含有率が１０〜４０重量％のエチレン−酢酸ビニル共重合体層と格子網状強化材層と酢酸ビニル含有率が１０〜４０重量％のエチレン−酢酸ビニル共重合体層を順に積層した構成、ないしは、特開２０００−４３９４９号公報に記載されているような、透湿性フィルムの内面に印刷層を形成しその印刷面に酢酸ビニル含有率が６〜３０重量％のエチレン−酢酸ビニル共重合体層と格子網状強化材層と酢酸ビニル含有率が６〜３０重量％のエチレン−酢酸ビニル共重合体層を順に積層した構成のものが知られている。これら通気性包装材は、印刷層が表面に露出しないので印刷層が内容物に接触することがなく食品衛生面で優れる、紙層又は透湿性フィルムを透して外部から印刷層を見ることができる、孔あけ加工を行う必要がないので製造工程を簡略化できる等の特徴を有している。
【０００３】
しかしながら、上記の構成の通気性包装材の場合、特定の用途に使用するために通気性包装材の透湿度を更に大きくしようとした場合、紙層又は透湿性フィルムと格子網状強化材層間に積層されるエチレン−酢酸ビニル共重合体層の厚さ及び格子網状強化材層面に積層されるにエチレン−酢酸ビニル共重合体層の厚さを薄くすることが必要になるが、エチレン−酢酸ビニル共重合体層の厚さを薄くした場合には、紙層又は透湿性フィルムと格子網状強化材層間の接着強度が低下するとともに、乾燥剤用包装材とした場合の熱接着強度及び耐ピンホール性が低下して内部に収納した乾燥剤が漏れ出すおそれがあるという欠点がある。
【０００４】
【発明が解決しようとする課題】
本発明の目的は、通気性を大きくすることができ、積層構成が簡単で製造が容易な、印刷層が表面に露出しない乾燥剤を包装するのに適した通気性のある乾燥剤用包装材を提供することにある。
【０００５】
【課題を解決するための手段】
ナイロンからなる通気性基材層と印刷層と通気性接着剤層と熱接着性不織布とが順に積層された構成とすることにより、耐ピンホール性が高く、且つ水蒸気の通気性を大きくすることができるとともに積層構成が簡単であるので製造が容易な意匠性に優れた通気性のある乾燥剤用包装材とすることができる。また、絵柄層が外面に露出しないので、衛生面で優れた乾燥剤用包装材とすることができる。
【０００６】
上記の乾燥剤用包装材において、通気性接着剤層が酢酸ビニル含有率が６〜３０重量％のエチレン−酢酸ビニル共重合体の熱溶融押出層からなる構成とすることにより、酢酸ビニル含有率が６〜３０重量％のエチレン−酢酸ビニル共重合体は通気性が大きいので通気性の優れた包装材とすることができる。また、熱溶融押出層であるのでナイロンからなる通気性基材層と熱接着性不織布との積層が容易となる。
【０００７】
上記の乾燥剤用包装材において、通気性接着剤層が部分接着剤層ないしは塗布量が１〜１０ｇ／ｍ２のベタ接着剤層である構成とすることにより、通気性接着剤層の通気性が大きいので包装材の通気性を大きくすることができる。
【０００８】
【発明の実施の形態】
以下、図面を用いて本発明の実施の形態を説明する。
図１は本発明の第１実施形態の積層構成を示す図、図２は本発明の第２実施形態の積層構成を示す図、図３は本発明の第３実施形態の積層構成を示す図であって、１は通気性基材層、２，４，５は通気性接着剤層、３は熱接着性不織布層、７は絵柄層をそれぞれ表す。
【０００９】
本発明の乾燥剤用包装材の第１実施形態の積層構成は、図１に示すとおり、外面から順に通気性基材層１と通気性接着剤層２と熱接着性不織布層３が積層された積層体からなり、通気性接着剤層２は、酢酸ビニル含有率が６〜３０重量％のエチレン−酢酸ビニル共重合体の熱溶融押出層とされており、通気性基材層１の内面に絵柄層７が形成された構成である。通気性接着剤層２を、厚さが７〜１５μｍ程度の酢酸ビニル含有率が６〜３０重量％のエチレン−酢酸ビニル共重合体の熱溶融押出層とすることにより、包装材の通気性を大きくすることができるとともに、通気性基材層１と熱接着性不織布層３を熱溶融押出層によりラミネーションするだけで製造することができるので製造がきわめて容易となる。
【００１０】
本発明の乾燥剤用包装材の第２実施形態の積層構成は、図２に示すとおり、外面から順に通気性基材層１と通気性接着剤層４と熱接着性不織布層３が積層された積層体からなり、通気性接着剤層４は、塗布量が１〜１０ｇ／ｍ２のベタ接着剤層とされており、通気性基材層１の内面に絵柄層７が形成された構成である。通気性接着剤層４としてはドライラミネーション用のウレタン系接着剤が一般に使用されるが、エチレン−酢酸ビニル共重合体等からなる水性エマルジョンタイプ接着剤を使用してもよい。塗布量が１〜１０ｇ／ｍ２のベタ接着剤層とすることにより通気性を大きくできるので通気性の優れた包装材とすることができる。
【００１１】
本発明の乾燥剤用包装材の第３実施形態の積層構成は、図３に示すとおり、外面から順に通気性基材層１と通気性接着剤層５と熱接着性不織布層３が積層された積層体からなり、通気性接着剤層５は、部分接着剤層とされており、通気性基材層１の内面に絵柄層７が形成された構成である。通気性接着剤層５を部分接着剤層とすることにより部分接着剤層の厚さないしは塗布量に関係なく通気性が大きくなるので、通気性の優れた包装材とすることができる。
【００１２】
通気性基材層１として使用する通気性フィルムとしては、透湿度（ＪＩＳ−Ｚ−０２０８）が１００（ｇ／ｍ２／２４ｈｒ）以上であるナイロンが使用でき、中でも２軸延伸ナイロンフィルムが強度面及び印刷適性面で優れているので最も好ましい。２軸延伸ナイロンフィルムとしては、例えば、ボニール（興人）、ハーデン（東洋紡績）、エンブレム（ユニチカ）、Ｇ−１００（出光石油化学）等が使用できる。２軸延伸ナイロンフィルムの透湿度は、１２μ厚さで２００〜３００ｇ／ｍ２／２４ｈｒ、１５μ厚さで１６０〜２８０ｇ／ｍ２／２４ｈｒである。
【００１３】
熱接着性不織布層３としては、熱接着性を有する不織布であれば使用が可能であって特に限定されるものではない。熱接着性不織布としては、低融点樹脂を鞘成分とし高融点樹脂を芯成分とする熱接着性複合繊維、例えば、高密度ポリエチレン／ポリプロピレン、高密度ポリエチレン／ポリエステル、ポリプロピレン共重合体／ポリエステルからなる熱接着性（鞘／芯）複合繊維を用いた熱接着性不織布、共重合体ポリエステル組成物と高融点ポリエステルとのコンジュゲート長繊維からなる熱接着性不織布、パルプ繊維からなるマットに熱接着性のバインダーを含浸固着した熱接着性不織布、熱接着性複合繊維を引き揃え所定の目付に積層、絡合させて熱処理し繊維相互を融着させた熱接着性不織布、熱可塑性樹脂からなる長繊維不織布に高融点の熱可塑性樹脂を含む繊維からなる不織布を積層し交絡した熱接着性不織布、ポリエステルスパンボンド不織布と線状低密度ポリエチレンスパンボンド不織布を積層した熱接着性不織布等が使用できる。特に、ポリエステルスパンボンド不織布と線状低密度ポリエチレンスパンボンド不織布を積層した構成からなる、例えばストラマイテイのＭＮシールグレード（出光ユニテック）は、熱接着面側となる線状低密度ポリエチレンが低温シール性に優れ、充填適性が良好であるので好適に使用できる。熱接着性不織布の目付としては３０〜６０ｇ／ｍ２程度が好ましい。
【００１４】
通気性接着剤層２は、酢酸ビニル含有率が６〜３０重量％のエチレン−酢酸ビニル共重合体からなる厚さが５〜２０μｍの熱溶融押出層である。酢酸ビニル含有率が６〜３０重量％のエチレン−酢酸ビニル共重合体は通気性が大きいので包装材として必要な通気性が得られる。酢酸ビニル含有率が６重量％より小さくなると、エチレン−酢酸ビニル共重合体層の水蒸気等の通気性が悪くなるので好ましくなく、逆に、酢酸ビニル含有率を３０重量％より大きくなると、水蒸気等の通気性は大きくなるがエチレン−酢酸ビニル共重合体の熱溶融押出し適性が悪くなり、通気性基材層と強化材層を押出しラミネーションする際の作業性が悪くなるので好ましくない。厚さについても２０μｍより厚くなると水蒸気等の通気性が悪くなるので好ましくない。
【００１５】
通気性接着剤層４は、塗布量が１〜１０ｇ／ｍ２のベタ接着剤層である。接着剤としてはウレタン系樹脂、水性エマルジョンタイプのエチレン−酢酸ビニル共重合体等を使用することもできる。ベタ接着剤層の場合は、塗布量が１〜１０ｇ／ｍ２とすることにより包装材に必要な十分な通気性が得られるが、塗布量が１０ｇ／ｍ２より大きくなると通気性がわるくなるので好ましくない。ウレタン系接着剤を使用する場合はドライラミネーションにより、水性エマルジョンタイプのエチレン−酢酸ビニル共重合体を使用する場合は熱ラミネーションにより、それぞれ通気性基材層１と熱接着性不織布層３を積層することができる。また、薄膜押出し可能な樹脂、例えば、エチレン−アクリル酸共重合体系の熱溶融押出し樹脂、ＴＬ７０４０（三井デュポンポリケミカル）等を使用して３〜７μｍの厚さで熱溶融押出しした押出し樹脂層を通気性接着剤層とすることもできる。
【００１６】
通気性接着剤層５は部分的に塗布された部分接着剤層である。部分接着剤層の場合は、使用する接着剤の種類、塗布量に制限はなく、通気性基材層１と熱接着性不織布層３を積層することができる。部分接着剤層とする場合は、ウレタン系接着剤又は熱接着性の接着剤等をグラビア印刷版等を使用して碁盤目状、格子状、万線状等に部分的に塗布して、ドライラミネーションまたは熱ラミネーション方法により通気性基材層１と熱接着性不織布層３を積層することができる。また、ポリオレフィン系樹脂をストライプ状に熱溶融押出しした部分接着剤層とすることもできる。
【００１７】
第１〜第３実施形態の乾燥剤用包装材は、水蒸気、空気等を通過させる通気性を有しているので、乾燥剤用包装材として好適な包装材である。
【００１８】
【発明の効果】
ナイロンからなる通気性基材層と印刷層と通気性接着剤層と熱接着性不織布とが順に積層された構成とすることにより、耐ピンホール性が高く、且つ通気性を大きくすることができるとともに積層構成が簡単であるので製造が容易な通気性のある乾燥剤用包装材とすることができる。また、絵柄層が外面に露出しないので、衛生面で優れた乾燥剤用包装材とすることができる。
【００１９】
上記の乾燥剤用包装材において、通気性接着剤層が酢酸ビニル含有率が６〜３０重量％のエチレン−酢酸ビニル共重合体の熱溶融押出層からなる構成とすることにより、酢酸ビニル含有率が６〜３０重量％のエチレン−酢酸ビニル共重合体は通気性が大きいので通気性の優れた包装材とすることができる。また、熱溶融押出層であるので通気性基材層と熱接着性不織布との積層が容易となる。
【００２０】
上記の乾燥剤用包装材において、通気性接着剤層が部分接着剤層ないしは塗布量が１〜１０ｇ／ｍ２のベタ接着剤層である構成とすることにより、通気性接着剤層の通気性が大きいので包装材の通気性を大きくすることができる。
【００２１】
上記の乾燥剤用包装材において、透湿性基材層がナイロンからなる構成とすることにより、このフィルムは水蒸気の通気性が大きく、かつ、表面光沢があるために通気性の大きい意匠性に優れた乾燥剤用包装材として好適に使用できる包装材とすることができる。
【図面の簡単な説明】
【図１】本発明の第１実施形態の積層構成を示す図。
【図２】本発明の第２実施形態の積層構成を示す図。
【図３】本発明の第３実施形態の積層構成を示す図。
【符号の説明】
１　通気性基材層
２，４，５　通気性接着剤層
３　熱接着性不織布層
７　絵柄層
【図１】
2004042034.tif 000003
【図２】
2004042034.tif 000004
【図３】
2004042034.tif 000005